(57)【要約】  本発明は、基材上に高温保護層を接合するための付着促進層であって、基材上に接合することが意図された付着促進材料でできた第一の層を含み、並びに安定した酸化物分散物を含みかつ高温保護層の接合が意図された、前記第一層の上に配置された第二層を含む、前記付着促進層に関する。前記第二の層のための付着促進材料としては、第一の層と同じ材料を好ましく使用でき、但し、安定した酸化物分散物が０．０１〜５０重量％の割合で追加的に組み入れられている。纏めると、本発明は、改善された付着促進層を提供するものであって、ここで、第一の付着促進層が第一の材料から製造され、この付着促進材料は、特に酸化物分散物の導入によって強化及び改良され、及びこの改良された材料は、薄い第二の層として、先に堆積された第一の付着促進層上に追加的に施与されるものである。
2019507828.tif 000002
【特許請求の範囲】
【請求項１】
基材上に高温保護層を接合するための付着促進層であって、
−基材上に施与することを意図した第一の付着促進材料からできた第一の層、
−高温保護層を接合することを意図した、酸化物分散物が追加的に組み入れられた第二の付着促進材料を含む、上記第一層の上に配置された第二の層、
を特徴とする付着促進層。
【請求項２】
前記第二層が、０．０１〜５０重量％の割合で、特に０．１〜５重量％の割合で酸化物分散物を含む、請求項１に記載の付着促進層。
【請求項３】
前記第一及び／または第二付着促進材料が、ＭＣｒＡｌＹ（Ｍ＝Ｃｏ、Ｎｉ及び／またはＦｅ）を含む、請求項１または２に記載の付着促進層。
【請求項４】
前記第一及び／または第二付着促進材料が、ＳｉまたはＳｉ合金を含む、請求項１または２に記載の付着促進層。
【請求項５】
前記第一及び第二付着促進材料が同一である、請求項１〜３のいずれか一つに記載の付着促進層。
【請求項６】
前記第二層が、酸化イットリウム、酸化アルミニウム、酸化ジルコニウム、酸化ハフニウムまたは希土類金属酸化物の分散物を含む、請求項１〜５のいずれか一つに記載の付着促進層。
【請求項７】
前記第一層が前記第二層よりも厚く、特に前記第一層が、前記第二層の少なくとも二倍厚い、請求項１〜６のいずれか一つに記載の付着促進層。
【請求項８】
全層厚が５０μｍと３００μｍとの間、好ましくは１００μｍと２００μｍとの間であり、ここで第二層が少なくとも５０μｍの層厚を有する、請求項１〜７のいずれか一つに記載の付着促進層。
【請求項９】
基材、その上に配置された請求項１〜８のいずれか一つに記載の付着促進層、及びその上に配置された高温保護層を含む、高温保護層系。
【請求項１０】
基材として、ニッケルもしくはコバルトベースのスーパーアロイまたはＣ／Ｃ、Ｃ／ＳｉＣ、ＳｉＣ／Ｃ−ＳｉＣもしくはＳｉＣ／ＳｉＣ含有セラミック製複合材料を含む基材を有する、請求項９に記載の高温保護層系。
【請求項１１】
基材に高温保護層を接合するための付着促進層を製造する方法であって、次のステップ
−前記基材上に、第一の付着促進材料を含む第一の層を施与するステップ、
−前記第一層の上に、酸化物分散物が追加的に組み入れられた第二の付着促進材料を含む第二の層を施与するステップ、
を含む前記方法。
【請求項１２】
前記ＯＤＳ合金のための材料として、安定した酸化物分散物が追加的に組み入れられた第一の付着促進材料が使用される、請求項１１に記載の方法。
【請求項１３】
第二層のために、０．０１〜５０重量％の割合で、特に０．１〜５重量％の割合で安定した酸化物分散物を含む付着促進材料が使用される、請求項１１または１２に記載の方法。
【請求項１４】
第一及び／または第二付着促進材料として、ＳｉかまたはＳｉ合金かまたはＭＣｒＡｌＹ（Ｍ＝Ｃｏ、ＮｉまたはＦｅ）のいずれかが使用される、請求項１１〜１３のいずれか一つに記載の方法。
【請求項１５】
追加的な安定した酸化物分散物として、酸化イットリウム、酸化アルミニウム、酸化ジルコニウム、酸化ハフニウムまたは希土類金属酸化物の分散物が使用される、請求項１１〜１４のいずれか一つに記載の方法。
【請求項１６】
前記層のうちの少なくとも一つが、高速フレーム溶射法、真空プラズマ溶射法、コールドガススプレー法または大気プラズマ溶射法により施与される、請求項１１〜１５のいずれか一つに記載の方法。
【発明の詳細な説明】
【技術分野】
【０００１】
本発明は、高温保護層、例えば遮熱層または耐環境性（熱）保護層を基材上に接合するための新規の付着促進層、並びにそれの製造方法に関する。
【背景技術】
【０００２】
遮熱層（ｔｈｅｒｍａｌ  ｂａｒｒｉｅｒ  ｃｏａｔｉｎｇ，ＴＢＣ）とは、温度が負荷される部材上の保護層のことであり、この保護層は、高温度の使用下に前記部材の材料温度を減少させるべきものである。遮熱層は、必要に応じて、数デシミリメータからミリメータまでの範囲の層厚を有する。
【０００３】
遮熱層は、非常に高い温度下でも部材の材料の強度を保護するのを助ける。それで、例えば、タービンブレード材料を１４００℃を超える排ガス温度で使用できるようになる、というのも、遮熱層によって、材料の温度を、その素材がなおも十分に高い強度を有する１１００℃未満に低下させることができるからである。
【０００４】
遮熱層は、一般的に、到達した極端な熱ガス温度に対する非常に効果的な保護であり、他の高温保護層は、攻撃性環境中で温度が負荷された部材を保護し、更に酸化、腐食に対してもまたは更には浸食に対しても保護する。
【０００５】
このような高温保護層の施与は製造の際に高い要求を課す、というのも、このコーティングは、通常、一方では多孔性でそれと同時に脆性であるセラミック構造を持つためである。
【０００６】
対応する部材への高温保護層の接合は、多くの場合に、いわゆる付着促進層の使用によって改善される。それによって、良好な機械的特性と化学的及び熱的安定性とを兼ね備える多層系が生じる。
【０００７】
付着促進層は、一般的に、保護すべき部材への機能層本体（遮熱、腐食保護、浸食保護など）の優れた接合を可能にする特別な表面構造を有する。上記機能層は大概は多孔性であるために、付着促進層は、高温操業の時の攻撃性雰囲気に対する基材（部材）のための保護機能も有する。この際、典型的には、安定した保護作用性の酸化物層、例えばＡｌ２Ｏ３、Ｃｒ２Ｏ３またはＳｉＯ２が境界面上に形成し、これらは、通常、更なる酸化攻撃を遅くするものであり、熱成長酸化物（ＴＧＯ）と称される。
【０００８】
しかし、通常は臨界数の熱サイクルの後に形成するいわゆる臨界的酸化物層厚に達した後に、熱応力、浸食及び／または腐食によって、多くの場合に、（特に付着促進層の保護作用性酸化物層と高温保護層との間の境界面上にまたはその直ぐ上に）亀裂形成が発生する。これは、他の影響の他に、引き続いて高温保護層の機能不全を招くのが通常である。このコーティング損失効果は、破砕（Ｓｐａｌｌａｔｉｏｎ）とも称される。この際、熱成長する酸化物は、剥離する前に、典型的には１〜１０μｍ、または希なケースではそれ以上の層厚に達する。
【０００９】
保護機能の長期的な保証のためには、酸化物層を形成することを可能とする元素の十分に大きなリザーバ（Ｒｅｓｅｒｖｏｉｒ）が粘着促進層中に存在する必要があり、これは、特に、このような付着促進層には最小層厚が必要であることを意味する。既知の付着促進層は、典型的には５０μｍと２００μｍとの間の層厚を有する。
【００１０】
遮熱層の寿命を長くするための方策が過去に既に提案された。
【００１１】
例えば、ＥＵとＵＳＡとの共同のハイパーコートプロジェクトから、ガスタービンエンジンに使用するための遮熱層系が知られており、そこでは、遮熱層の材料と付着促進層の熱成長酸化物（ＴＧＯ）との間に、イットリウム安定化二酸化ジルコニウム（ＹＳＺ）からなる５０μｍ厚の絶縁層が追加的に使用されており、これは、プラズマ溶射及び電子線蒸着（ｅｌｅｃｔｒｏｎ  ｂｅａｍ  ｐｈｙｓｉｃａｌ  ｖａｐｏｕｒ  ｄｅｐｏｓｉｔｉｏｎ，ＥＢＰＶＤ）などの方法によって施与することができる。
【００１２】
他の方策は、二層型の付着促進層の使用を企図している。Ｑｕａｄａｋｋｅｒｓら（非特許文献１）は、例えば、高速フレーム溶射（高速オキシ燃料、ＨＶＯＦ）を介して基材上に第一の層を形成し、そして大気プラズマ溶射（空気または大気プラズマ溶射、ＡＰＳ）を介して同じ材料からなる第二のより薄い層（フラッシュコート）を上記第一の層上に施与することを提案している。上側のフラッシュコート層は、第一の付着促進層よりも大きな粗さを有し、そして第一の層と比べて、２〜３倍長い寿命をもたらす。この際、上側の付着促進層と下側の付着促進層との層厚の比率は、通常、１：５と１：３との間である。
【００１３】
ＥＰ１０７６７２７Ｂ１（特許文献１）からは、二層型の付着促進層が知られており、この場合、最大５５μｍのサイズの第一の材料からなる第一の層を、高速フレーム溶射（高速オキシ−燃料、ＨＶＯＦ）を介してスーパーアロイ基材上に施与し、そしてこの上に、３５μｍと１１０μｍとの間のサイズの第二の材料からなる第二の層を、大気プラズマ溶射（空気または大気プラズマ溶射、ＡＰＳ）を介して施与する。それぞれ施与の後に、層の緻密化のための熱処理を行う。第一及び第二の材料は同じ材料、特にＭＣｒＡｌまたはＭＣｒＡｌＹ（Ｍ＝鉄、ニッケル及び／またはコバルト）またはこれらの混合物を含むことができる。
【００１４】
更に、二層型付着促進層は、ＵＳ８４９７０２８Ｂ１（特許文献２）からも知られている。これは、基材上に配置された第一の耐酸化層と、その上に配置された第二の耐破砕層を含む。上記耐酸化層はＭＣｒＡｌＹ、例えば２０〜２４重量％のコバルト、１４〜１８重量％のクロム、１１〜１３．５重量％のアルミニウム、０．１〜０．４重量％のハフニウム、０．４〜０．８のイットリウム、０．４〜０．７重量％のケイ素及び残部のニッケルを含むＭＣｒＡｌＹを含むことができる。上記の耐破砕層は、特に、熱成長酸化物層の形成に適しており、そして例えば、１０〜１３重量％のコバルト、５．５〜７．０重量％のクロム、３．０〜６．０重量％のタンタル、３．０〜５．０重量％のタングステン、１．１〜１．７重量％のモリブデン、９．０〜１１重量％のアルミニウム、０．２〜０．６重量％のハフニウム、０．３〜０．７重量％のイットリウム、０．１〜０．３重量％のケイ素、０．１〜０．２重量％のジルコニウム及び残部のニッケルからなる組成を有する。代替的に、耐破砕層は、例えば、１１〜１４重量％のコバルト、１１〜１４重量％のクロム、７．５〜９．５重量％のアルミニウム、０．１〜０．５重量％のハフニウム、０．２〜０．６重量％のイットリウム、０．１〜０．３重量％のケイ素、０．１〜０．２重量％のジルコニウム及び残部のニッケルからなる組成を有することもできる。
【００１５】
酸化物分散強化型スーパーアロイ（ｏｘｉｄｅ  ｄｉｓｐｅｒｓｉｏｎ−ｓｔｒｅｎｇｔｈｅｎｅｄ，ＯＤＳ）を含む付着促進層の使用も同様に既に議論されている。このような材料は、例えば、ガスタービンの温度負荷が最大のブレードに使用される。多くの場合に使用されるＯＤＳ材料は特にニッケル合金である。しかし、特定の用途のためには、鉄−アルミニウム合金または貴金属合金がＯＤＳ材料として使用される。
【００１６】
多くの場合に高温負荷部材の耐クリープ性の向上のために使用される、酸化物によって粒子強化された粉末冶金により製造された合金をＯＤＳ合金と言う。ＯＤＳ合金は、金属製基礎材料から本質的になり、一般的に、金属製高温合金、例えば鉄−アルミニウム合金、鉄−クロム合金、鉄−クロム−アルミニウム合金、ニッケル−クロム合金またはニッケル−アルミネートから本質的になる。その中には、酸化イットリウム（Ｙ２Ｏ３）または酸化アルミニウム（Ａｌ２Ｏ３）などの安定性の高い酸化物が原子状に微細に分布した状態で組み入れられている。この際、酸化物粒子は、通常は５ｎｍと５０ｎｍとの間の大きさを持つ。ＯＤＳ合金の製造は、一般的に、ボールミル中で対応する粉末を機械的に合金化することにより行われる。
【００１７】
Ｓｅｉｌｅｒら（非特許文献２）は、それぞれ付着促進層、機能層本体としての遮熱層（ＴＢＣ）、並びに前記付着促進層と前記機能層との間の熱成長酸化物層（ＴＧＯ）を含む典型的な遮熱層系を試験している。この際、このコーティング系の寿命は、機能層の焼結特性、熱成長酸化物層の成長速度、境界面の粗さ及び関与する層の熱膨張係数にだけでなく、付着促進層のクリープ特性にも依存することが分かる。ＯＳＤ合金によってもたらされるようなゆっくりとしたクリープ特性（高い耐クリープ性）を有する付着促進層が、一方では寿命を短くし、しかし他方で、遮熱層内の応力も減少させ得ることが結果として確認された。
【先行技術文献】
【特許文献】
【００１８】
【特許文献１】ＥＰ１０７６７２７Ｂ１
【特許文献２】ＵＳ８４９７０２８Ｂ１
【非特許文献】
【００１９】
【非特許文献１】Ｗ．Ｊ．  Ｑｕａｄａｋｋｅｒｓ，Ｄ．Ｎａｕｍｅｋｏ，Ｐ．Ｍｏｒ，Ｗ．Ｎｏｗａｋ，  ａｎｄ  Ｌ．  Ｓｉｎｇｈｅｉｓｅｒ，“Ｅｆｆｅｃｔ  ｏｆ  ｂｏｎｄｃｏａｔ  ｒｏｕｇｈｎｅｓｓ  ｏｎ  ｌｉｆｅｔｉｍｅ  ｏｆ  ＡＰＳ−ＴＢＣ−ｓｙｓｔｅｍｓ  ｉｎ  ｄｒｙ  ａｎｄ  ｗｅｔ  ｇａｓｅｓ”，“Ｔｈｅｒｍａｌ  Ｂａｒｒｉｅｒ  Ｃｏａｔｉｎｇｓ  ＩＶ”，Ｕ．Ｓｃｈｕｌｚ，Ｇｅｒｍａｎ  Ａｅｒｏｓｐａｃｅ  Ｃｅｎｔｅｒ；Ｍ．Ｍａｌｏｎｅｙ，Ｐｒａｔｔ  ＆  Ｗｈｉｔｎｅｙ；Ｒ．Ｄａｒｏｌｉａ，ＧＥ  Ａｖｉａｔｉｏｎ（ｒｅｔｉｒｅｄ）Ｅｄｓ，ＥＣＩ  Ｓｙｍｐｏｓｉｕｍ  Ｓｅｒｉｅｓ，（２０１５）
【非特許文献２】Ｐ．  Ｓｅｉｌｅｒ，Ｍ．Ｂａｅｋｅｒ，ａｎｄ  Ｊ．Ｒｏｅｓｌｅｒ，“Ｖａｒｉａｔｉｏｎ  ｏｆ  Ｃｒｅｅｐ  Ｐｒｏｐｅｒｔｉｅｓ  ａｎｄ  ｉｎｔｅｒｆａｃｉａｌ  Ｒｏｕｇｈｎｅｓｓ  ｉｎ  Ｔｈｅｒｍａｌ  Ｂａｒｒｉｅｒ  Ｃｏａｔｉｎｇ  Ｓｙｓｔｅｍｓ”，Ａｄｖａｎｃｅｄ  Ｃｅｒａｍｉｃ  Ｃｏａｔｉｎｇｓ  ａｎｄ  Ｍａｔｅｒｉａｌｓ  ｆｏｒ  Ｅｘｔｒｅｍｅ  Ｅｎｖｉｒｏｎｍｅｎｔｓ（３５ｔｈ  Ｉｎｔｅｒｎａｔｉｏｎａｌ  Ｃｏｎｆｅｒｅｎｃｅ  ａｎｄ  Ｅｘｐｏｓｉｔｉｏｎ  ｏｎ  Ａｄｖａｎｃｅｄ  Ｃｅｒａｍｉｃｓ  ａｎｄ  Ｃｏｍｐｏｓｉｔｅｓ／  ＩＣＡＣＣ’１１），Ｄａｙｔｏｎａ  Ｂｅａｃｈ，３２：１２９-１３６，２０１１，ＤＯＩ：１０．１００２／９７８１１１８０９５２３２．ｃｈ１１
【発明の概要】
【発明が解決しようとする課題】
【００２０】
本発明の課題は、部材への格別良好な接合と、それに加えて、これまで既知のものよりも長い寿命を保証する、温度が負荷される部材のための新規の低コストな保護層系を提供することである。
【課題を解決するための手段】
【００２１】
本発明の上記課題は、主請求項の特徴を備えた高温保護層の接合のための新規の付着促進層によって、第一の副請求項に従う高温保護層系によって、並びに更に別の副請求項に従う特徴を備えるこのような付着促進層の製造方法によって解消される。
【００２２】
該新規付着促進層、該高温保護層系、及び該製造方法の有利な形態は、各々それを引用する請求項に記載されている。
【００２３】
本発明の枠内において、高温保護層または機能層のための付着促進層のテーマについての従来の技術水準の欠点が、新規の二層型付着促進層によって克服し得ることが見出された。この際、基本的な思想は、第一の比較的厚手の付着促進層からなる新規の付着促進層が、酸化物層の形成のための及び基材上への配置のためのリザーバとして企図され、かつ前記第一の層上に配置されており及び前記第一の層とは異なる組成を有する、第二の、有利には比較的薄手の付着促進層が形成される点にある。
【００２４】
付着促進層の熱成長酸化層（ＴＧＯ）の品質並びに機能層とＴＧＯ層との間の境界層の挙動が、機能層と接触している、付着促進層の一番上のレイヤーによって主に決定されることが判明した。
【００２５】
本発明はここから出発している。
【００２６】
基材との接合が予定される、本発明による付着促進層の下側の第一の層は、典型的な付着促進材料、例えば金属Ｍとしてコバルト、ニッケル及び／または鉄を有する従来既知のＭＣｒＡｌＹ材料を含む。第一の層に適した材料は、例えばＮｉＣｏＣｒＡｌＹ材料であり、例えばＣｏ２７Ｃｒ９Ａｌ０．５Ｙ、Ｎｉ３０Ｃｒ１１Ａｌ０．５Ｙ、Ｃｏ３２Ｎｉ２１Ｃｒ８Ａｌ０．５Ｙ、Ｎｉ２３Ｃｏ１８Ｃｒ１２．５Ａｌ０．５Ｙまたは更にはＮｉ２０Ｃｏ１８Ｃｒ１２．５Ａｌ０．６Ｙである。
【００２７】
これに対し、高温保護層の接合が予定されている、本発明による付着促進層の上側の第二の層は、特に耐酸化性で、その上、耐クリープ性の材料、すなわち遅いクリープ速度を持つ材料を含む。このためには、特に、酸化物分散強化型（ＯＤＳ）合金、例えば金属Ｍとしてコバルト、ニッケル及び／または鉄を有するＭＣｒＡｌ材料またはＭＣｒＡｌＹ材料からなるＯＤＳ合金が適している。この際、安定した微細な酸化物分散物としては、特に酸化イットリウム、酸化アルミニウム、酸化ジルコニウムもしくは酸化ハフニウム、または更には希土類金属酸化物が考慮される。該酸化物分散物は、例えば高エネルギー磨砕機を用いて、機械的合金化によってマトリックス合金中に予め組み入れることができる。
【００２８】
第二の付着促進層のために使用されるＯＤＳ材料は、通常は、熱成長酸化物層（ＴＧＯ）の成長速度にプラスの影響を持ち、すなわち成長速度が例えば大きく低下し、これは、通常は、亀裂が形成するまでの付着促進層のより長い寿命をもたらす。
【００２９】
このためには、該第二の層は、少なくとも０．０１重量％から最大で５０重量％の重量割合、好ましくは０．１〜５重量％の重量割合で酸化物分散物を含むのがよい。
【００３０】
このような本発明による付着促進層が、部材／付着促進層／高温保護層の系に使用される場合には、これは、通常は、剥がれるまでの施与された該高温保護層のより長い寿命をももたらし、それ故、保護すべき部材の長められた寿命をもたらす。
【００３１】
加えて、本発明による付着促進層は、付着促進層自体中でも高温保護層中においても、応力状態にもしばしば有利に影響を与える。それ故、本発明による二層型付着促進層を使用することによって、部材／付着促進層／高温保護層の系を明らかに改善することができる。
【００３２】
更に、本発明による二層型付着促進層は、セラミック製繊維複合材料のための保護層でも使用することができる。この際、セラミック製の非酸化物系基材（繊維複合材料）としては、特にＣ／Ｃ、Ｃ／ＳｉＣ、ＳｉＣ／Ｃ−ＳｉＣまたはＳｉＣ／ＳｉＣを使用でき、この際、通常は、これらの複合体セラミックは、「繊維タイプ／マトリックスタイプ」の形に略される。それで例えば、炭素強化炭素については「Ｃ／Ｃ」、炭素強化炭化ケイ素については「Ｃ／ＳｉＣ」と表す。セラミック製繊維複合材料では、多くの場合に、Ｓｉが付着促進材料として使用される。この際、本発明による付着促進層は、基材上に配置される第一の溶射された付着促進層を含み、該付着促進層は、例えばＳｉまたはＳｉ合金、例えばＭｏＳｉ２、すなわち典型的にはＳｉＯ２形成材を含む。
【００３３】
該第一層に使用される、セラミック製繊維複合材料のための付着促進材料も同様に、酸化物分散物によってその特性を改良でき、そしてＯＤＳ材料（Ｓｉ合金）からなる第二の薄い溶射されたレイヤーとして、前記第一層の上に配置される。このためには、酸化イットリウム、酸化アルミニウム、酸化ジルコニウムもしくは酸化ハフニウム、または更には希土類金属酸化物も、安定した微細な酸化物分散物として使用できる
セラミック製繊維複合材料のための保護層本体としては、特に、耐腐食性の材料、例えばＹｂ２Ｓｉ２Ｏ７などの希土類金属ケイ酸塩からできた溶射した保護層上面レイヤーが考慮される。
【００３４】
第二の上側の付着促進層のための使用されるＯＤＳ材料は、一般的に、下側の第一の層のために使用される付着促進材料よりも高価である。
【００３５】
それ故、本発明の有利な態様の一つでは、本発明による付着促進層において、リザーバ層としての第一の比較的厚手の層と、第二の比較的薄手の層との組み合わせを設けて、それよって有利に非常に費用効果を高めることが提案される。
【００３６】
好ましくは、ＯＤＳ材料を含む上側の第二の層は、下側の第一の層と比べて厚さはその半分だけである。本発明の特定の実施形態の一つでは、ＯＤＳ材料を含む上側の第二の層は、下側の第一の層の層厚のわずか３０％、好ましくはそれどころか、下側の第一の層の層厚のわずか２０％以下である。
【００３７】
本発明による二層型付着促進層は、全体として、５０μｍと３００μｍとの間、好ましくは１００μｍと２００μｍとの間の層厚を有する。この際、ＯＤＳ材料を含む第二の層は、少なくとも、１０μｍの層厚を有するのがよい。
【００３８】
第一の付着促進層を例えば部材上に施与するための施与方法としては、特に、溶射法が適しており、例えば高速フレーム溶射法、酸素フレーム溶射法または空気フレーム溶射法（ＨＶＯＦ、英語ではＨｉｇｈ−Ｖｅｌｏｃｉｔｙ−Ｏｘｙｇｅｎ−Ｆｕｅｌ、またはＨＶＡＦ、  Ｈｉｇｈ−Ｖｅｌｏｃｉｔｙ−Ａｉｒ−Ｆｕｅｌ）、真空プラズマ溶射法（英語ではＶａｃｕｕｍ  Ｐｌａｓｍａ  Ｓｐｒａｙ）、コールドスプレー法または大気プラズマ溶射法（英語ではａｔｍｏｓｐｈｅｒｉｃ  Ｐｌａｓｍａ  Ｓｐｒａｙｉｎｇ）が適している。
【００３９】
前記第一の付着促進層上に第二の上側の付着促進層を施与するための施与方法としても同様に、全ての慣用の方法、例えば高速フレーム溶射法（ＨＶＯＦ、英語ではＨｉｇｈ−Ｖｅｌｏｃｉｔｙ−Ｏｘｙｇｅｎ−Ｆｕｅｌ、またはＨＶＡＦ、Ｈｉｇｈ−Ｖｅｌｏｃｉｔｙ−Ａｉｒ−Ｆｕｅｌ）、真空プラズマ溶射法（英語ではＶａｃｕｕｍ  Ｐｌａｓｍａ  Ｓｐｒａｙ）、コールドスプレー法または大気プラズマ溶射法（英語ではａｔｍｏｓｐｈｅｒｉｃ  Ｐｌａｓｍａ  Ｓｐｒａｙｉｎｇ）が適している。
【００４０】
一般的に、第二の上側の付着促進層を施与する場合は、第一の層の場合と同じ方法を使用できる。しかし、より高い耐クリープ性の故に、より高い運動エネルギーを伴う方法、例えばコールドガス、ＨＶＯＦまたはＨＯＡＦ溶射法が有利であり得る。
【００４１】
纏めると、本発明は、改善された付着促進層を提供するものであって、ここで、第一の付着促進層が第一の材料から製造され、この付着促進材料は、特に酸化物分散物の導入によって強化及び改良され、そしてこの改良された材料は、薄い第二の層として、先に堆積された第一の付着促進層上に追加的に施与されるものである。
【００４２】
それ故、前記の第一及び第二の付着促進層は、原則的に、同じ基礎材料を含むことができ、但しこの際、第二層のための材料中では、追加的に安定した酸化物、例えば酸化イットリウムまたは酸化ジルコニウムが、酸化物分散物として原子状に非常に微細に分配した状態で組み込まれており、及びそれ故、前記材料はＯＤＳ層として存在している。これは格別有利である、というのも相互拡散を遅延させるからである。しかし、様々な組み合わせ、ＮｉＡｌを含む第一層と、ＯＤＳ−ＮｉＣｏＣｒＡｌＹ材料を含む第二層との組み合わせ、または純粋なＳｉを含む第一層と、ＯＤＳ−ＭｏＳｉ２材料を含む第二層との組み合わせも可能である。
【００４３】
本発明による付着促進層を介して金属製またはセラミック製部材上に有利に接合させることができる高温保護層としては、特に遮熱層（ＴＢＣ）及び耐環境性（熱）保護層（ＥＴＢＣ，英語ではｅｎｖｉｒｏｎｍｅｎｔａｌ  ａｎｄ  ｔｈｅｒｍａｌ  ｂａｒｒｉｅｒ  ｃｏａｔｉｎｇ）などが挙げられる。
【発明を実施するための形態】
【００４４】
以下では、本発明の二つの典型的な実施形態及び一つの実施例を、図面及び表によっても更に詳しく説明するが、本発明の幅の広い保護範囲はそれによって制限されることはない。
【００４５】
１．実施形態
次の構成分を含む遮熱層系：
−基材（部材）としてのスーパーアロイ、
−その上に配置された、本発明による二層型付着促進層、
−並びに、上記付着防止層上に任意選択的に配置された機能層本体。
【００４６】
基材としては、ニッケルベースの合金を使用する。この場合、本発明による付着促進層は、前記基材料に配置されかつ真空プラズマ溶射法（英語ではＶａｃｕｕｍ  Ｐｌａｓｍａ  Ｓｐｒａｙ）を介して施与された、付着促進層としての第一の溶射されたＮｉ２３Ｃｏ１８Ｃｒ１２Ａｌ０．５Ｙ層と、その上に配置された第二の比較的薄い同様に溶射された、１重量％のＡｌ２Ｏ３分散物を含むＯＤＳ−ＭＣｒＡｌＹ層とを含む。上記酸化物分散物は、第一層のために使用した上記ＭＣｒＡｌＹ材料中に予め機械的合金化することによって組み入れた。このＯＤＳ−ＭＣｒＡｌＹ層は、同様に、ＶＰＳ法を介して施与される。任意選択的に同様に多層系に設計できる機能層としては、例えば遮熱層（ＷＤＳ）、腐食保護層または耐環境性（熱）保護層（ＥＴＢＣ）などが考慮される。
【００４７】
２．実施形態
次の構成分を含むセラミックス製複合材料：
−特に非酸化物系の基材、
−その上に配置された、本発明による二層型付着促進層、
−並びに、任意選択的に前記付着促進層上に配置された機能層本体。
【００４８】
この際、セラミック製非酸化物系基材としては、特にＣ／Ｃ、Ｃ／ＳｉＣ、ＳｉＣ／Ｃ−ＳｉＣ、ＳｉＣ／ＳｉＣまたはＡｌ２Ｏ３／Ａｌ２Ｏ３を使用でき、この際、通常は、これらの複合体セラミックは、「繊維タイプ／マトリックスタイプ」の形に略される。
【００４９】
この場合、その上に配置された上記付着促進層は、前記基材上に配置された、純粋なＳｉを含む第一の溶射された付着促進層と、その上に配置された第二の、ＯＤＳ材料（この場合、１重量％のＹ２Ｏ３を含むＳｉ）からなる溶射された薄いレイヤーとを含む。
【００５０】
上記セラミック製繊維複合材料のための保護層としては、特に、耐腐食性の材料（Ｙｂ２Ｓｉ２Ｏ７などの希土類金属ケイ酸塩）からできた溶射した保護層上面レイヤーなどが考慮される。
【００５１】
この場合、前記第一の付着促進層の層厚は、約５０μｍであり、そして第二のＯＤＳ強化型層の層厚は約２０μｍである。その上に配置されたＹｂ２Ｓｉ２Ｏ７含有高温保護層は、約２００μｍの層厚を有する。
【実施例】
【００５２】
３．実施例
以下に、酸化物分散強化型第二付着促進層を備えるＴＢＣ系の製造のための製造手順を説明する。
【００５３】
前記第一付着促進層（１．ＨＶＳ）のための出発粉末としては、アムドライ（Ａｍｄｒｙ）９９５４（（Ｃｏ３２Ｎｉ２１Ｃｒ８Ａｌ０．５Ｙ）、−６３＋１１μｍ、スイス連邦ヴォーレン在のスルザーメトコ社）を使用した。
【００５４】
第二の付着促進層（２．ＨＶＳ）のためには、酸化物分散強化型（ＯＤＳ）粉末を使用した。これは、高エネルギーボールミルのシモロイヤー（Ｓｉｍｏｌｏｙｅｒ）ＣＭＯ１（ドイツ連邦共和国ウェンデン在のＺｏｚ  ＧｍｂＨ社）を用いて、アムドライ９９５Ｃ（Ｃｏ３２Ｎｉ２１Ｃｒ８Ａｌ０．５Ｙ、−９０＋４５μｍ、スイス連邦ヴォーレン在のスルザーメトコ社）を、２重量％のα−Ａｌ２Ｏ３（マルトキシド（Ｍａｒｔｏｘｉｄ）ＭＲ７０、ドイツ連邦共和国ベルクハイム在のマルチンスベルク社）と混合し、粉砕し、最後に機械的に合金化することによって製造した。
【００５５】
粉砕プロセスの制御のために、粉砕助剤としての０．５重量％のステアリン酸（リグアシッド（Ｌｉｇａｃｉｄ）１０−１２、Ｃ１８Ｈ３６Ｏ２、ドイツ連邦共和国バート・ミュンスターアイフェル在のピーター・グレーベンＧｍｂＨ  ＆  Ｃｏ．  ＫＧ）を加えた。球体：粉末比としては１０：１を選択し、そして粉砕工程は、１４００ｒｐｍで、全容積が０．５Ｌの冷却した粉砕室内においてアルゴン雰囲気下に行った。
【００５６】
この工程は、酸化物分散物が金属製マトリック中で均一な状態に分布しそして粒子が不規則な形状を有するようになるまで、６時間行った。図１には、酸化物分散物が埋設された、（ａ）１０μｍの尺度及び（ｂ）５０μｍの尺度での上記ＯＤＳ粉末の横断面の光学顕微鏡写真を示す。図１（ａ）において、灰色の組織中の黒点は微細に分布した酸化物分散物を示し、他方、図１（ｂ）は、ＯＤＳ粉末の不規則な形状を映している。
【００５７】
次いで、ＯＤＳ粉末を＜５６μｍのサイズ範囲に篩い分けした。第一付着促進層及び第二付着促進層の施与は、それぞれ、インコネル（Ｉｎｃｏｎｅｌ）ＩＮ  ７３８基材上への真空プラズマ溶射（ＶＰＳ）により行った。
【００５８】
遮熱層（ＷＤＳ）としては、８ＹＳＺを大気プラズマ溶射（ＡＰＳ）により施与した。
【００５９】
前記の真空プラズマ溶射及び溶射法のパラメータを以下の表に記載する：
【００６０】
【表１】
2019507828.tif 000003
【００６１】
【表２】
2019507828.tif 000004
上記の施与の後に、試料を以下のパラメータに従い熱処理した。
【００６２】
【表３】
2019507828.tif 000005
【００６３】
上記熱処理の後に、試料を勾配試験において、機能しなくなるまで周期的に１４００℃の温度に曝し（第一の付着促進層の温度は約１１００℃）、この際、３００秒間毎に１２０秒間室温に冷却した。
【００６４】
図２（ａ）のグラフに示すように、本発明による第二のＯＤＳ付着促進層を備えたこの実施例による試料は、１４４５サイクルで、ＯＤＳ付着促進層を備えていない遮熱層系と比べて比較的長くかつ純粋なＯＤＳ付着促進層を備えた遮熱層系と同等の寿命を有する。この際、ＯＤＳ付着促進層を備えない試料は、ＭＣｒＡｌＹでできた典型的な付着促進層を備え、ＶＰＳだけでなく、ＨＶＯＦでも施与した。純粋なＯＤＳ付着促進層を備えた試料の場合でも、これらは、ＶＰＳだけでなく、ＨＶＯＦでも施与した。
【００６５】
この実施例に従う遮熱層系の微細構造は、図２（ｂ）に示されるように、第一及び第二付着促進層の他に、更に、この酸化試験の後でも、熱成長酸化物層（ＴＧＯ）の形成のためのリザーバとして役立つβ相が第一の付着促進層中になおも存在していたことを示す。
【００６６】
図３には、従来の技術水準と比較した本発明による付着促進層の原理的な構造を示す。
［明細書で引用した文献］
［１］  Ｗ．Ｊ．  Ｑｕａｄａｋｋｅｒｓ，Ｄ．Ｎａｕｍｅｋｏ，Ｐ．Ｍｏｒ，Ｗ．Ｎｏｗａｋ，  ａｎｄ  Ｌ．  Ｓｉｎｇｈｅｉｓｅｒ，“Ｅｆｆｅｃｔ  ｏｆ  ｂｏｎｄｃｏａｔ  ｒｏｕｇｈｎｅｓｓ  ｏｎ  ｌｉｆｅｔｉｍｅ  ｏｆ  ＡＰＳ−ＴＢＣ−ｓｙｓｔｅｍｓ  ｉｎ  ｄｒｙ  ａｎｄ  ｗｅｔ  ｇａｓｅｓ”，“Ｔｈｅｒｍａｌ  Ｂａｒｒｉｅｒ  Ｃｏａｔｉｎｇｓ  ＩＶ”，Ｕ．Ｓｃｈｕｌｚ，Ｇｅｒｍａｎ  Ａｅｒｏｓｐａｃｅ  Ｃｅｎｔｅｒ；Ｍ．Ｍａｌｏｎｅｙ，Ｐｒａｔｔ  ＆  Ｗｈｉｔｎｅｙ；Ｒ．Ｄａｒｏｌｉａ，ＧＥ  Ａｖｉａｔｉｏｎ（ｒｅｔｉｒｅｄ）Ｅｄｓ，ＥＣＩ  Ｓｙｍｐｏｓｉｕｍ  Ｓｅｒｉｅｓ，（２０１５）
［２］  Ｐ．  Ｓｅｉｌｅｒ，Ｍ．Ｂａｅｋｅｒ，ａｎｄ  Ｊ．Ｒｏｅｓｌｅｒ，“Ｖａｒｉａｔｉｏｎ  ｏｆ  Ｃｒｅｅｐ  Ｐｒｏｐｅｒｔｉｅｓ  ａｎｄ  ｉｎｔｅｒｆａｃｉａｌ  Ｒｏｕｇｈｎｅｓｓ  ｉｎ  Ｔｈｅｒｍａｌ  Ｂａｒｒｉｅｒ  Ｃｏａｔｉｎｇ  Ｓｙｓｔｅｍｓ”，Ａｄｖａｎｃｅｄ  Ｃｅｒａｍｉｃ  Ｃｏａｔｉｎｇｓ  ａｎｄ  Ｍａｔｅｒｉａｌｓ  ｆｏｒ  Ｅｘｔｒｅｍｅ  Ｅｎｖｉｒｏｎｍｅｎｔｓ（３５ｔｈ  Ｉｎｔｅｒｎａｔｉｏｎａｌ  Ｃｏｎｆｅｒｅｎｃｅ  ａｎｄ  Ｅｘｐｏｓｉｔｉｏｎ  ｏｎ  Ａｄｖａｎｃｅｄ  Ｃｅｒａｍｉｃｓ  ａｎｄ  Ｃｏｍｐｏｓｉｔｅｓ／  ＩＣＡＣＣ’１１），Ｄａｙｔｏｎａ  Ｂｅａｃｈ，３２：１２９-１３６，２０１１，ＤＯＩ：１０．１００２／９７８１１１８０９５２３２．ｃｈ１１
【図面の簡単な説明】
【００６７】
【図１】酸化物分散物が埋設された、（ａ）１０μｍ及び（ｂ）５０μｍの尺度の尺度での上記ＯＤＳ粉末の横断面の光学顕微鏡写真。
【図２ａ】勾配試験の結果。
【図２ｂ】遮熱層系のマイクロ構造。
【図３ａ】従来の技術水準と比較した本発明による付着促進層の原理的な構造
【図３ｂ】従来の技術水準と比較した本発明による付着促進層の原理的な構造
【図１ａ】
2019507828.tif 000006
【図１ｂ】
2019507828.tif 000007
【図２ａ】
2019507828.tif 000008
【図２ｂ】
2019507828.tif 000009
【図３ａ】
2019507828.tif 000010
【図３ｂ】
2019507828.tif 000011
【国際調査報告】
2019507828.tif 000012
2019507828.tif 000013
2019507828.tif 000014
2019507828.tif 000015
2019507828.tif 000016
2019507828.tif 000017